Revêtement barrière environnementale (300) comprenant : une couche de revêtement d’ancrage (310) comprenant du silicium ; une couche hermétique à base de silicate de terres rares (340) déposée sur la couche de revêtement d’ancrage (310) par un procédé de pulvérisation thermique, la couche hermétique à base de silicate de terres rares (340) ayant un module d’élasticité allant d’environ 100 GPa à environ 180 GPa ; et au moins une couche non hermétique à base de silicate de terres rares (350) déposée sur la couche hermétique à base de silicate de terres rares (340), l’au moins une couche non hermétique à base de silicate de terres rares (350) ayant un module d’élasticité allant d’environ 50 GPa à environ 100 GPa. Revêtement barrière environnementale (300) selon la revendication 1, dans lequel la couche hermétique à base de silicate de terres rares (340) possède une microstructure hermétique ayant une densité de 85 % ou plus de sa densité théorique. Revêtement barrière environnementale (300) selon la revendication 1, dans lequel la couche hermétique à base de silicate de terres rares (340) comprend une microstructure hermétique ayant une porosité fermée, ladite porosité fermée comprenant une porosité en volume de moins d’environ 15 pour cent. Revêtement barrière environnementale (300) selon la revendication 3, dans lequel la microstructure hermétique de la couche hermétique à base de silicate de terres rares (340) est formée par le frittage d’un silicate de terres rares in-situ ou ex-situ avec un auxiliaire de frittage. Revêtement barrière environnementale (300) selon la revendication 1, dans lequel la couche hermétique à base de silicate de terres rares (340) comprend un disilicate de terres rares. Revêtement barrière environnementale (300) selon la revendication 1, dans lequel la couche hermétique à base de silicate de terres rares (340) possède une épaisseur d’environ 8 micromètres à environ 15 micromètres. Revêtement barrière environnementale (300) selon la revendication 1, dans lequel l’au moins une couche non hermétique à base de silicate de terres rares (350) possède une épaisseur d’environ 10 micromètres à environ 1 250 micromètres. Revêtement barrière environnementale (300) selon la revendication 1, dans lequel la couche hermétique à base de silicate de terres rares (340) comprend une composition de silicate de terres rares qui est différente de l’au moins une couche non hermétique à base de silicate de terres rares (350). Revêtement barrière environnementale (300) selon la revendication 8, dans lequel l’au moins une couche non hermétique à base de silicate de terres rares (350) comprend une première couche non hermétique à base de silicate de terres rares (350a) ayant une épaisseur d’environ 10 micromètres à environ 200 micromètres et une deuxième couche non hermétique à base de silicate de terres rares (350b) ayant une épaisseur d’environ 10 micromètres à environ 1 250 micromètres. Revêtement barrière environnementale (300) selon la revendication 1, dans lequel la couche hermétique à base de silicate de terres rares (340) est sensiblement exempte de monosilicates de terres rares. Revêtement barrière environnementale (300) selon la revendication 1, dans lequel l’au moins une couche non hermétique à base de silicate de terres rares (350) comprend d’environ 5 % en volume à environ 25 % en volume d’un ou de plusieurs monosilicates de terres rares. Revêtement barrière environnementale (300) selon la revendication 1, dans lequel la couche hermétique à base de silicate de terres rares (340) et/ou l’au moins une couche non hermétique à base de silicate de terres rares (350) comprennent un silicate de terres rares ayant un élément des terres rares sélectionné parmi l’ytterbium (Yb), l’yttrium (Y), le scandium (Sc), le lutétium (Lu), le lanthane (La), le cérium (Ce), le praséodyme (Pr), le néodyme (Nd), le samarium (Sm), le dysprosium (Dy), l’holmium (Ho), l’erbium (Er), le thulium (Tm), l’europium (Eu), le gadolinium (Gd), le terbium (Tb), le prométhium (Pm), et une combinaison de ceux-ci. Composant de moteur à turbine à gaz, comprenant : un composant de moteur à turbine ayant un revêtement barrière environnementale (300) disposé sur celui-ci, le revêtement barrière environnementale (300) comprenant : une couche de revêtement d’ancrage (310) comprenant du silicium ; une couche hermétique à base de silicate de terres rares (340) déposée sur la couche de revêtement d’ancrage (310) par un procédé de pulvérisation thermique, la couche hermétique à base de silicate de terres rares (340) ayant un module d’élasticité allant d’environ 100 GPa à environ 180 GPa ; et au moins une couche non hermétique à base de silicate de terres rares (350) déposée sur la couche hermétique à base de silicate de terres rares (340), l’au moins une couche non hermétique à base de silicate de terres rares (350) ayant un module d’élasticité allant d’environ 50 GPa à environ 100 GPa. Composant de moteur à turbine à gaz selon la revendication 13, dans lequel la couche hermétique à base de silicate de terres rares (340) comprend une microstructure hermétique ayant une porosité fermée, ladite porosité fermée comprenant une porosité en volume de moins d’environ 15 pour cent. Composant de moteur à turbine à gaz selon la revendication 13, dans lequel la couche hermétique à base de silicate de terres rares (340) est sensiblement exempte de monosilicates de terres rares. Composant de moteur à turbine à gaz selon la revendication 13, dans lequel la couche hermétique à base de silicate de terres rares (340) comprend un disilicate de terres rares. Composant de moteur à turbine à gaz selon la revendication 13, dans lequel la couche hermétique à base de silicate de terres rares (340) possède une épaisseur d’environ 8 micromètres à environ 15 micromètres. Composant de moteur à turbine à gaz selon la revendication 13, dans lequel l’au moins une couche non hermétique à base de silicate de terres rares (350) possède une épaisseur d’environ 100 micromètres à environ 1 250 micromètres. Composant de moteur à turbine à gaz selon la revendication 13, dans lequel le composant de moteur à turbine à gaz comprend un composant de chambre de combustion, des pales de turbine, des carénages, des tuyères, des protections thermiques, des aubes et des combinaisons de ceux-ci. Procédé pour le revêtement d’un composant de moteur à turbine à gaz comprenant : le dépôt d’un revêtement d’ancrage en silicium sur le composant de moteur à turbine à gaz ; le dépôt d’une couche à base de silicate sur le revêtement d’ancrage en silicium avec un processus de pulvérisation thermique ; et le traitement thermique du composant de moteur à turbine à gaz de sorte que la couche à base de silicate forme une couche hermétique à base de silicate de terres rares (340) adjacente au revêtement d’ancrage en silicium et au moins une couche non hermétique à base de silicate de terres rares (350) sur celle-ci, la couche hermétique à base de silicate de terres rares (340) ayant un module d’élasticité d’environ 100 GPa à environ 180 GPa, l’au moins une couche non hermétique à base de silicate de terres rares (350) ayant un module d’élasticité allant d’environ 50 GPa à environ 100 GPa.